Brevet FR2528318A1 — publié le 19831216

La présente invention a pour objet un cadre de raquette de tennis ou jeu analogue ainsi que son procédé de fabrication. La conception des raquettes de tennis figée,pendant cinquante ans, évolue très rapidement depuis dix ans. L'expansion du tennis et l'évolution en quantité et en qualité des joueurs pose un problème de matériel rendu plus sensible par le transfert des fabrications vers les pays à faible coût de main d'oeuvre et la généralisation de nouvelles formes de cadres,autorisée par l'absence de réglementation. Du fait de l'industrialisation des raquettes en bois, la sélection des troncs est devenue moins rigoureuse, le séchage naturel a été remplacé par un séchage à la vapeur et le déroulage des bois a été substitué à l'assemblage de lamelles tranchées dans le sens des fibres, ce qui se traduit par une baisse des performances de ces raquettes. Le collage, l'usinage, le perçage, réalisés par voie semiautomatique ne permettent pas d'obtenir une qualité égale à celle obtenue par les voies artisanales. Le principe déjà ancien de cadre réalisé à partir d'un profilé métallique n'est fiable qu'avec de l'acier trempé avec jonction brasée entre branches, mais il n'évite pas la nécessité de centrage absolu de la balle et les vibrations qui sont préjudiciables au joueur. I1 sous-entend une application uniquement pous les cadres de moyenne qualité. Les structures "sandwich" à revêtement parallèle au plan du cordage utilisées sur une fibre neutre plastique ou en renforcement d'une structure bois travaillent en cisaillement du fait des contraintes statiques ou dynamiques du cordage. Elles améliorent la résistance en flexion des cadres mais posent des problèmes de collage. La découpe de tissus imprégnés ne permet pas d'obtenir l'orientation convenable des fibres et se traduit par des pertes de matière prohibitives. L8amélioration possible des revêtements ne peut éliminer les problèmes de cisaillement. tes renStrts métalliques ou stratifiés perpendiculaires au plan de cordage sont illusoires du fait du perçage et de leur positionnement trop souvent central. Les solutions connues faisant appel au moulage de fibres continues de verre ou de carbone , imprégnées de résines epoxydes thermodurcissables impliquent une fabrication longue d'où un prix de revient élevé. Les raquettes à fibres convenablement orientées sont réservées à l'élite. L'utilisation de produits thermoplastiques rapidement mis en oeuvre permet de réduire le nombre d' opérations nécessaires à la fabrication d'un cadre. Le choix de la qualité et l'addition de fibres coupées permet d'obtenir une matière anisotrope de haut module d'élasticité, douée d'excellentes caractéristiques de retour. Les polyamides chargés de fibres de carbone, formant un "compound", sont utilisés - par injection simple, mais la densité du compound impose de réduire les sections du cadre, d'où une diminution du moment d'inertie; - par injection d'un compound allégé par un agent gonflant ( Brevet E.U.A. NO 3.981.504 au nom de P.P.G. Industries) mais la perte de module en flexion ne compense pas l'augmentation possible des sections; - par injection sur un noyau fusible ( Brevet E.U.A. NO 4,287,308 au nom de DUNLOP) qui apporte l'avantage d'une structure creuse avec renforts centraux et jonction intégrée entre branches mais se traduit par une fabrication extrêmement onéreuse; - par assemblage d'éléments injectés conduisant à une nervure interne continue (Brevet E.U.A. NO 4 194 738 au nom de HITACHI). L'injection suppose une limite au taux-de carbone mélangé dans le compound qui ne permet pas d'exploiter toutes les- caractéristiques du matériau. Lors de l'injection, une gaine de thermoplastique au contact du moule modifie la répartition des fibres et les caractéristiques du compound. La pression d'injection et les cheminements à travers de faibles sections provoquent une rupture des fibres telle que leur longueur résiduelle ne pernet pas la conservation des caractéristiques théoriques. La forme et les dimensions d'un cadre imposent la soudure de flux de matière et,en tête de raquette une perte locale de résistance également observée entre les perçages. Malgré ces inconvénients qui, ajoutés à des défauts de conception, provoquent une rigidité nettement insuffisante, d'excellentes caractéristiques de retour ont été obtenues avec des raquettes à section pleine injectées à partir de compounds non allégés qui confirment la validité du matériau et permettent de définir une nouvelle solution. Selon la présente invention, le cadre de raquette de tennis ou autres jeux est caractérisé en ce qu'il est constitué par un profilé en matière thermoplastique, conformé par cintrage à chaud, le coeur et la poignée étant surinjectés. Selon une autre caractéristique de l'invention, le profilé précité présente des compartiments longitudinaux qui sont remplis, après extrusion par une mousse polyuréthane plus ou moins dense qui permet d'obtenir le poids désiré pour le cadre et protège le profilé contre l'écrasement lors du cintrage. Le profilé est, de préférence constitué par l'extrusion de polyamide 11,12 ou 6-12 à faible absorption d'eau, auquel sont incorporées des fibres de carbone dont la longueur est supérieure à lmm et avantageusement de l'ordre de 5 à 6 mm, de type haute résistance. L'opération d'extrusion, contrairement à l'injection permet de conserver une longueur et une répartition homogène des fibres à l'intérieur du cadre et, par là, d'exploiter toutes leurs qualités. D'autres caractéristiques et avantages de l'invention apparaîtront au cours de la description qui va suivre de modes de réalisation particuliers, donnés uniquement à titre d'exemples non limitatifs, en regard des figures qui représentent - La Fig.1, un cadre de raquette selon l'invention; - La Fig.2, une première forme de profilé; - La Fig.3, une autre forme de profilé; - Les Figs. 4 à 9, les différentes étapes du procédé de de fabrication; - La Fig.10, une variante du procédé de fabrication. Sur la Fig.l, le cadre 1 a la forme générale d'un ovale, symétrique par rapport à son axe longitudinal mais dissymétrique par rapport à son axe transversal. Il se compose d'un profilé replié et cintré de manière à présenter deux branches 5 et 6 réunies à leur partie inférieure par des entretoises 2,3, et par une soudure 4. L'entretoise supérieure-2 sera appelée coeur de la raquette par la suite. Au-dessous de la soudure 4, subsiste une fente 8 qui est remplie ultérieurement de polyuréthane, les deux extrêmités des branches 5 et 6 étant emprisonnées dans une poignée injectée 7. Comme il a été dit précédemment, le profilé est cintré à chaud de manière à prendre la forme désirée. Les entretoises 2, 3 et 4 sont formées par injection d'un polyamide analogue à celui du profilé du cadre, mais qui peut être un polyamide 6-6. Selon une caractéristique de l'invention, la matière injectée pour former les entretoises s'étend en une couche 9 de part et d'autre du cadre et traverse des trous 10 de manière à constituer des rivets plastiques, l'injection étant effectuée à travers les trous 10. Ainsi, les deux branches 5 et 6 sont très solidement réunies et il n'y a aucun risque de désolidarisation même sous les efforts les plus violents la résistance en torsion étant maximum. La Fig.2 est une coupe selon la ligne II-II de la Fig.1 et elle montre la structure d'un profilé 1. Ce profilé est composé d'un compound de polyamide 1G,12 ou 6-12 et de fibres de carbone. Il est également possible, afin d' obtenir une densité de l'ordre de 0,9 pour l'ensemble du cadre d'introduire dans le compound des microbilles creuses de verre telles que celles qui sont connues sous le nom de"'filite" ( Marque déposée). Lors de l'extrusion, deux cavités longitudinales 12 sont formées à l'intérieur du profilé. Ces deux cavités sont remplies ultérieurement par une mousse de polyuréthane dont la densité est choisie en fonction du poids définitif de la raquette. Cette mousse évite, par ailleurs l'écrasement du profilé lors du cintrage. Compte tenu de la position de la coupe, un trou 11 permet le passage d'une corde (non représentée). De préférence, les trous 1 de passage des cordes sont au nombre de soixante dix pour une raquette à tamis moyen et une seule corde passe dans un trou. Ceci permet, bien qu'au prix d'une légère augmentation du nombre de trous (70 contre 64) d'en réduire le diamètre et, par suite d'augmenter la résistance globale de la raquette. Les bords des trous 10 sont chanfreinés en 13, du côté extérieur et en 14 du coté intérieur du cadre afin que les cordes ne portent pas sur des angles vifs qui les endommageraient. On notera que le cadre étant réalisé en polyamide, il n'est pas nécessaire de prévoir de protection particulière pour les cordes.Il est possible de coextruder avec le profilé principal des barrettes 15 ou 16 qui ont pour but d'assurer une meilleure tenue du profilé lors de l'extrusion . Elles permettent éventuellement d'assurer le tarage oe la raquette ou de constituer une décoration. I1 est de même possible de coextruder, à la périphérie du cadre,des bandes 18 qui assurent la décoration et le maintien du profilé. Enfin, le cadre présente,du coté intérieur un pan coupé 17. On a en effet remarqué que cette partie du cadre n'intervenait en'aucune façon dans les efforts en flexion et en torsion de la raquette après cordage et le poids total peut ainsi être allégé de quelques grammes. La Fig.3 représente un autre profilé qui est une coupe selon la ligne III-III de la Fig.1. Les mêmes références désignent les mêmes éléments que sur la Fig.2. Abstraction a été faite des bandes ou barrettes éventuelles. Les Figs 4 à 9 représentent schématiquement les différentes étapes d'un procédé de fabrication d'un cadre de raquette selon l'invention. Sur la Fig.4, une extrudeuse 19, de type classique, à l'intérieur de laquelle est introduit et fondu un compound polyamide -fibres de carbone, pousse à travers une filière un profilé 1 du type représenté en section sur les Figs 2 et 3. Le profilé est ensuite tronçonnépar une scie 20 en longueurs de cadres. Les tronçons sont ensuite percés à plat (Fig.5) et la mousse polyuréthane est introduite dans lesrainures 12 où elle s'expanse,par une presse 21. (Fig.6). Ces opérations sont effectuées alors que le profilé 1 s'est refroidi et estt par suite, solide. Afin de réaliser le cintrage à chaud, il est nécessaire de porter le compound à sa température de ramollissement. Celà peut être obtenu, comme représenté sur la Fig.7, par immersion d'un tronçon dans un bain thermostaté, par exemple d'huile de silicone, ou par tout autre moyen. L'opération suivante est le cintrage schématisé sur la Fig.8. Le profilé est introduit dans une cintreuse constituée de deux branches 23 et 24, sensiblement dans le prolongement l'une de l'autre mais articulées l'une sur l'autre autour d'un axe 25 situé à proximité d'un noyau de conformation 22 qui reproduit le contour interne du cadre. Par rotation autour de l'axe 25, les branches 23 et 24 sont rabattues autour du noyau 22. Bien entendu, les forets 28 (Fig.5) sont espacés de sorte qu'après cintrage, les trous 10 soient régulièrement réparti-s a la périphérie du cadre. On a schématisé, sur la Fig.9, les opérations suivantes qui consistent en des injections successives. La première injection a pour but de former le coeur de la raquette par des entretoises parallèles 2,3 et 4 (Fig.1) Le coeur est surmoulé entre les branches 5 et 6 par injection, dans un moule 25,d'une résine polyamide telle qu'un polyamide 6-6, par exemple. Ce polyamide a un point de fusion supérieur au polyamide 11 ou 12 ou 6-12 utilisé pour former le profilé. L'injection de ce polyamide provoque donc une fusion ou un ramollissement superficiel des branches 5 et 6 ce qui est très favorable à un bon accrochage. La liaison est complétée par la formation de rivets plastiques à travers les trous 10 qui sont injectés au cours de la même opération et qui présentent,sur les vis actuellement utilisées,l'avantage de ne pas se dissocier des pièces qu'ils réunissent. Les branches 5 et 6 sont en outre solidarisées, à leur extrêmité inférieure par une pièce rapportée exécutée par surinjectionfentre les branchesld'une mousse polyuréthane. Au cours de cette même opération, la poignée 7 est réalisée par injection de mousse polyuréthane à peau directe. Les deux branches sont ainsi solidarisées par collage ce qui évite les vibrations et augmente la rigidité en torsion. Les fibres de carbone du type "haute résistance" sont coupées à des longueurs de 5 à 6 mm. et ensimées à 5% du thermoplastique de base. L'opération de compoundage et d'extrusion sont telles que la longueur résiduelle des fibres est supérieure à 1 millimètre. Les fibres de carbone sont utilisées de préférence pour leur haut module d'élasticité. Pour des raquettes moins performantes, il est également possible d'utiliser un mélange de fibres de carbone et de fibres de verre.à raison de plus de 15, en poids. Dans la technique usuelle, les composants du compound sont mélangés intimement dans une extrudeuse qui délivre des granulés. Ce sont ces granulés qui sont à nouveau extrudés pour donner un profilé. Selon une caractéristique de l'invention, le profilé est de préférence extrudé directement, c'est à dire que l'on introduit dans l'extrudeuse du polyamide ou toute autre matière thermoplastique convenable telles que certaines qualités de polyuréthanes, polycarbonates ou polyacétals, à condition toutefois que leurs résistances sous contrainte soient suffisantes, et les fibres de carbone et/ou de verre . Le compoundage est alors réalisé directement dans celle-ci, en une seule opération. Les fibres de carbone peuvent ainsi conserver une plus grande longueur. Comme il a été dit précédemment, le choix préférentiel des polyamides 11 ou 12 ou 6-12 résulte du critère de faible absorption d'eau. Les autres matières thermoplastiques présentent toutefois l'avantage d'avoir des plages de ramollissement plus larges que celles des polyamides cités. Un autre procédé de fabrication ets représenté sur la Fig.l0. Il repose sur l'idée qu'il est possible de conformer directement le cadre à la sortie de l'extrudeuse, alors que le profilé est encore à l'état pâteux. A cet effet, un moule présentant une rainure 26 de section égale à celle du cadre est disposé à la sortie de la filière de l'extrudeuse 29. Cette rainure guide le profilé au fur et à mesure de sa sortie de l'extrudeuse.L 'inconvénient de ce second procédé provient toutefois de la nécessité de percer les trous, après refroidissement,alors que le cadre a pris sa forme définitive. Après cintrage du profilé, un deuxième plateau est amené devant l'extrudeuse et une nouvelle extrusion-cintrage se produit. Bien entendu, la rainure 26 peut être chauffée et lubrifiée. La présente invention permet d'obtenir des cadres de raquette de tennis dont le module d'élasticité est de l'ordre de 15.000. Pour des raquettes à tamis moyen, le poids total après cordage peut varier de dix grammes en dix grammes de 365 à 395 grammes, le poids du profilé seul étant de 270 grammes environ. Comme il a été dit ci-dessus, ce poids peut varier en fonction des besoins soit par introduction de microballons creux de verre ou.de silicate d'aluminium dans le compound, soit par action sur la densité de la mousse de polyuréthane introduite dans lves rainures 12, soit encore par un choix approprié de la densité et des dimensions des bandes 15,16 ou 18. Il va de soi que de nombreuses variantes peuvent être introduites, notamment par substitution de moyens techniques équivalents, sans sortir pour celà du cadre de la présente invention, qui n'est pas limitée aux seules raquettes de tennis mais peut être appliquée aux raquettes de squash, badminton etc..... Bien que dans les exemples qui ont été donnés cidessus le profilé soit obtenu par extrusion d'un compound, cette caractéristique n'est nullement nécessaire. Comme il a été indiqué précédemment, l'invention vise à conserver une longueur des fibres de carbone aussi grande que possible. Le profilé peut donc, également être obtenu par injection, cette injection étant suivie d'un cintrage à chaud. En effet, l'injection d'une longueur de cadre d'un profilé ne présente pas l'inconvénient de provoquer une rupture des fibres, ce qui était le cas dans les procédés d'injection de cadres connus. REVENDICATIONS 10 Cadre de raquette de tennis ou jeu analogue, caractérisé en ce qu'il est constitué par un profilé thermoplastique extrudé puis cintré à chaud,le coeur et la poignée étant constitués de matières plastiques injectées. 20 Cadre de raquette selon la revendication 1, caractérisé en ce qu'il présente au moins un compartiment longitudinal creux rempli d'une matière de tarage avant cintrage. 30 Cadre de raquette selon l'une des revendications 1 ou 2, caractérisé en ce qu'il inclut des bandes perpendiculaires au plan du cordage, coextrudées. 40 Cadre de raquette selon l'une quelconque des revendications précédentes, caractérisé en ce que des bandes de maintien disposées à la périphérie du cadre sont coextrudées. 50 Cadre de raquette selon l'une quelconque des revendications précédentes, caractérisé en ce que le profilé est extrudé à partir d'un mélange d'une matière thermoplastique et de fibres de carbone à raison de plus de 15% de fibres de carbone. 60 Cadre de raquette selon la revendication 5, caractérisé en ce que des microballons creux de silicate d'aluminium sont inclus dans le mélange pour obtenir une densité de 0,9 dudit mélange. 70 Cadre de raquette selon l'une quelconque des revendications précédentes, caractérisé en ce que le coeur de la raquette est injecté et constitué d'une matière thermoplastique formant des rivets, la liaison mécanique étant,de plus, assurée par une fusion superficielle du thermoplastique contenu dans le mélange extrudé. 80 Procédé de fabrication d'un cadre de raquette selon l'une des revendications précédentes, caractérisé en ce qu'il consiste à - former un mélange d'une matière thermoplastique et de fibres; - extruder le mélange et à le laisser refroidir; - le découper et le percer; - remplir les compartiments longitudinaux; - réchauffer l'ensemble jusqu'au point de ramo- ement du profilé; - à le cintrer à chaud; - injecter- le coeur de la raquette; - injecter la poignée. 90 Procédé de fabrication d'un adre selon l'une des revendications 1 à 7, caractérisé en ce qu'il consiste à: - former un mélange de matière thermoplastique et de fibres; - réaliser l'extrusion d'un profilé; - conformer le cadre dans sa forme définitive en guidant son trajet; - percer les trous; - injecter le coeur; - injecter la poignée. 100 Procédé de fabrication d'un cadre de raquette de tennis ou jeu analogue, caractérisé en ce qu'il consiste à - former un mélange de matière thermoplastique et de fibres; - injecter une longueuP de cadre; - percer ladite longueur; - remplir les cavités longitudinales; - réchauffer l'ensemble jusqu'au point de ramollissement du mélange; - cintrer la longueur à chaud; - former le coeur de la raquette; - former la poignée.